(57)【特許請求の範囲】
【請求項１】
多元系複合負極材料であって、マルチシェル層コア−シェル構造を有し、内核が黒鉛と黒鉛の表面に塗布されたナノ活物質で構成され、前記内核の外層は、順に、導電性炭素材料の第１シェル層、ナノ活物質の第２シェル層、導電性炭素材料被覆層の第３シェル層であり、
前記多元系複合負極材料は、ナノ活物質合計１〜４０ｗｔ％、前記黒鉛３０〜８０ｗｔ％、前記導電性炭素材料合計１０〜５０ｗｔ％を含有し、
前記ナノ活物質が、活性金属単体、活性半金属単体、金属酸化物、金属合金化合物のうちの１種又は少なくとも２種の組合せであることを特徴とする多元系複合負極材料。
【請求項２】
前記多元系複合負極材料のメジアン径が５．０〜４５．０μｍであり、
前記多元系複合負極材料の比表面積が１．０〜２０．０ｍ２／ｇであり、
前記多元系複合負極材料の粉末プレス密度が１．０〜２．０ｇ／ｃｍ３であり、
前記黒鉛が、天然鱗片状黒鉛、天然無定形黒鉛、天然結晶脈状黒鉛、人造黒鉛又は導電性黒鉛の１種又は少なくとも２種の組合せであり、
前記黒鉛の形状が、フレーク状、略球形又は球形の１種又は少なくとも２種の組合せであり、
前記黒鉛のメジアン径が、５．０〜３０．０μｍであり、
前記ナノ活物質のメジアン径が３０．０〜３００．０ｎｍであり、
前記導電性炭素材料が、カーボンナノチューブ、グラフェン、導電性黒鉛、炭素繊維、ナノ黒鉛、導電性カーボンブラック又は有機物分解炭素のうちの１種又は少なくとも２種の組合せである、ことを特徴とする請求項１に記載の多元系複合負極材料。
【請求項３】
前記ナノ活物質が、シリコン単体、スズ単体、アンチモン単体、ゲルマニウム単体、アルミニウム単体、マグネシウム単体、亜鉛単体、ガリウム単体、カドミウム単体、チタン酸化物、シリコン酸化物、錫酸化物、コバルト酸化物、鉄酸化物、銅酸化物、マンガン酸化物、ニッケル酸化物、錫アンチモン合金、インジウムアンチモン合金、銀アンチモン合金、アルミニウムアンチモン合金、銀錫合金及びシリコンマグネシウム化合物のうちの１種又は少なくとも２種の組合せである、ことを特徴とする請求項１に記載の多元系複合負極材料。
【請求項４】
請求項１〜３のいずれか１項に記載の多元系複合負極材料の製造方法であって、
（１）黒鉛の表面にナノ活物質を塗布して、第１前駆体を得る工程と、
（２）前記第１前駆体に対して導電性炭素材料で表面複合改質を行って、第２前駆体を得る工程と、
（３）第２前駆体の表面にナノ活物質を塗布して、第３前駆体を得る工程と、
（４）前記第３前駆体に対して被覆改質を行って、多元系複合負極材料を得る工程と、
を含み、
前記ナノ活物質が、活性金属単体、活性半金属単体、金属酸化物、金属合金化合物のうちの１種又は少なくとも２種の組合せである製造方法。
【請求項５】
工程（４）の後に、工程（４）で得た複合材を粉砕して、篩分けして消磁して、メジアン径５．０〜４５．０μｍの多元系複合負極材料を得る工程（５）を行うことを特徴とする請求項４に記載の製造方法。
【請求項６】
工程（１）と工程（３）の前記塗布は、気相塗布法、液相塗布法又は固相塗布法のうちの１種又は少なくとも２種の組合せによって行われる、ことを特徴とする請求項４または５に記載の製造方法。
【請求項７】
前記気相塗布法の工程は、前記工程（１）の黒鉛又は工程（２）の第２前駆体を回転炉に投入して、保護性ガスを導入し、６００〜１５００℃に昇温させてナノ活物質蒸気を導入して、０．５〜１０．０ｈ保温後に室温に冷却させ、工程（１）の第１前駆体又は工程（３）の第３前駆体を得るものであり、
前記保護性ガスは、窒素ガス、ヘリウムガス、ネオンガス、アルゴンガス、クリプトンガス又はキセノンガスのうちの１種又は少なくとも２種の組合せであり、
前記ナノ活物質蒸気は、ナノ活物質を昇華又は有機ガスを分解して得たものであり、
前記回転炉の速度は０．１〜５．０ｒｐｍであり、
昇温速度は１．０〜２０．０℃／ｍｉｎであり、
前記ナノ活物質の流量は０．１〜１．０Ｌ／ｍｉｎである、ことを特徴とする請求項６に記載の製造方法。
【請求項８】
前記液相塗布法の工程は、ナノ活物質、分散剤及び工程（１）の黒鉛又は工程（２）の第２前駆体を有機溶剤に分散させて、乾燥させ、工程（１）の第１前駆体又は工程（３）の第３前駆体を得るものであり、
前記分散剤は、トリポリリン酸ナトリウム、ヘキサメタリン酸ナトリウム、ピロリン酸ナトリウム、トリエチルヘキシルリン酸、ドデシル硫酸ナトリウム、メチルペンタノール、セルロース誘導体、ポリアクリルアミド、グアーガム、脂肪酸ポリエチレングリコールエステル、セチルトリメチルアンモニウムブロミド、ポリエチレングリコールパラオクチルフェニルエーテル、ポリアクリル酸、ポリビニルピロリドン、ポリオキシエチレンソルビタンモノオレエート、パラエチル安息香酸及びポリエーテルイミドのうちの１種又は少なくとも２種の組合せであり、
前記有機溶剤は、アルコール、ケトン及びエーテルのうちの１種又は少なくとも２種の組合せである、ことを特徴とする請求項６に記載の製造方法。
【請求項９】
前記固相塗布法の工程は、ナノ活物質と前記工程（１）の黒鉛又は工程（２）の第２前駆体を融合機に投入して融合し、工程（１）の第１前駆体又は工程（３）の第３前駆体を得るものであり、
前記融合機は、回転数が５００〜３０００ｒｐｍ、刃具の隙間幅が０．０１〜０．５ｃｍであり、
融合時間が０．５ｈ以上である、ことを特徴とする請求項６に記載の製造方法。
【請求項１０】
工程（２）の前記表面複合改質として、機械物理改質、気相化学改質又は液相化学改質が使用され、
前記機械物理改質用の反応器、気相化学改質用の回転炉、液相化学改質用の反応器の昇温速度は、０．５〜２０．０℃／ｍｉｎであり、
前記反応器は真空炉、箱形炉、回転炉、ローラーハースキルン、プッシャーキルン又は管状炉である、ことを特徴とする請求項４または５に記載の製造方法。
【請求項１１】
前記機械物理改質の工程は、導電性炭素材料と工程（１）の前記第１前駆体を融合機に投入して融合し、次に反応器に仕込み、保護性ガスを導入し、６００〜１２００℃に昇温させて、０．５〜１０．０ｈ保温後に室温に冷却させ、工程（２）の前記第２前駆体を得るものであり、
前記融合機の回転数は５００〜３０００ｒｐｍであり、
前記融合機の刃具の隙間幅は０．０１〜０．５ｃｍであり、
融合時間は少なくとも０．５ｈである、ことを特徴とする請求項１０に記載の製造方法。
【請求項１２】
前記気相化学改質の工程は、工程（１）の前記第１前駆体を回転炉に投入して、保護性ガスを導入し、６００〜１２００℃に昇温させて、有機炭素源ガスを導入して、０．５〜１０．０ｈ保温後に室温に冷却させ、工程（２）の前記第２前駆体を得るものであり、
前記有機炭素源ガスは、メタン、エチレン、アセチレン、ベンゼン、トルエン、キシレン、スチレン及びフェノールのうちの１種又は少なくとも２種の組合せであり、
前記回転炉の回転数は、０．１〜５．０ｒｐｍであり、
前記有機炭素源ガスの流量は０．１〜２．０Ｌ／ｍｉｎである、ことを特徴とする請求項１０に記載の製造方法。
【請求項１３】
前記液相化学改質の工程は、工程（１）の前記第１前駆体と有機物を有機溶剤系に分散させて、乾燥させ、次に反応器に仕込み、保護性ガスを導入し、６００〜１２００℃に昇温させて、０．５〜１０．０ｈ保温後に室温に冷却させ、工程（２）の前記第２前駆体を得るものであり、
前記有機溶剤はエーテル、アルコール及びケトンのうちの１種又は少なくとも２種の組合せであり、
前記有機物は、エポキシ樹脂、フェノール樹脂、フルフラール樹脂、尿素−ホルムアルデヒド樹脂、ポリビニルアルコール、ポリ塩化ビニル、ポリエチレングリコール、ポリエチレンオキシド、ポリフッ化ビニリデン、アクリル樹脂及びポリアクリロニトリルのうちの１種又は少なくとも２種の組合せであり、
前記保護性ガスは、窒素ガス、ヘリウムガス、ネオンガス、アルゴンガス、及びキセノンガスのうちの１種又は少なくとも２種の組合せである、ことを特徴とする請求項１０に記載の製造方法。
【請求項１４】
工程（４）の前記被覆改質として気相被覆改質、液相被覆改質又は固相被覆改質が使用される、ことを特徴とする請求項４または５に記載の製造方法。
【請求項１５】
前記気相被覆改質の工程は、工程（３）の前記第３前駆体を回転炉に投入して、保護性ガスを導入し、６００〜１２００℃に昇温させて、有機炭素源ガスを導入して、０．５〜１０．０ｈ保温後に室温に冷却させ、工程（４）の前記多元系複合負極材料を得るものであり、
前記有機炭素源ガスは、メタン、エチレン、アセチレン、ベンゼン、トルエン、キシレン、スチレン及びフェノールのうちの１種又は少なくとも２種の組合せであり、
前記回転炉の回転数は０．１〜５．０ｒｐｍであり、
前記有機炭素源ガスの導入流量は０．１〜２．０Ｌ／ｍｉｎである、ことを特徴とする請求項１４に記載の製造方法。
【請求項１６】
前記液相被覆改質の工程として、前記工程（３）の第３前駆体と有機物を有機溶剤系に分散させて、乾燥させ、次に反応器に仕込み、保護性ガスを導入し、６００〜１２００℃に昇温させて、０．５〜１０．０ｈ保温後に室温に冷却させ、工程（４）の前記多元系複合負極材料が得られるものであり、
前記有機溶剤はエーテル、アルコール及びケトンのうちの１種又は少なくとも２種の組合せである、ことを特徴とする請求項１４に記載の製造方法。
【請求項１７】
前記固相被覆改質の工程は、前記工程（３）の第３前駆体と有機物をＶ型混合機に投入して混合し、次に反応器に仕込み、保護性ガスを導入し、６００〜１２００℃に昇温させて、０．５〜１０．０ｈ保温後に室温に冷却させ、工程（４）の多元系複合負極材料を得るものであり、
前記Ｖ型混合機の回転数は５００〜３０００ｒｐｍであり、
混合の時間は０．５ｈ以上であり、
前記反応器の昇温速度は０．５〜２０．０℃／ｍｉｎであり、
前記反応器は真空炉、箱形炉、回転炉、ローラーハースキルン、プッシャーキルン又は管状炉であり、
前記有機物は、エポキシ樹脂、フェノール樹脂、フルフラール樹脂、尿素−ホルムアルデヒド樹脂、ポリビニルアルコール、ポリ塩化ビニル、ポリエチレングリコール、ポリエチレンオキシド、ポリフッ化ビニリデン、アクリル樹脂及びポリアクリロニトリルのうちの１種又は少なくとも２種の組合せであり、
前記保護性ガスは窒素ガス、ヘリウムガス、ネオンガス、アルゴンガス、及びキセノンガスのうちの１種又は少なくとも２種の組合せであることを特徴とする請求項１４に記載の製造方法。
【請求項１８】
リチウムイオン電池であって、前記リチウムイオン電池の負極極片は、請求項１または２に記載の多元系複合負極材料、導電剤及びバインダーである、ことを特徴とするリチウムイオン電池。
【請求項１９】
前記リチウムイオン電池の正極極片に使用される正極活物質は、三元系材料、リチウムリッチ材料、コバルト酸リチウム、ニッケル酸リチウム、スピネルマンガン酸リチウム、層状マンガン酸リチウム又はリン酸鉄リチウムの１種又は少なくとも２種の組合せであり、
前記導電剤は黒鉛粉末及び／又はナノ導電液であり、
前記ナノ導電液は０．５〜２０ｗｔ％のナノ炭素材料と分散溶剤からなり、
前記ナノ炭素材料はグラフェン、カーボンナノチューブ、ナノ炭素繊維、フラーレン、カーボンブラック及びアセチレンブラックのうちの１種又は少なくとも２種の組合せであり、
前記グラフェンの黒鉛層の数が１〜１００であり、
前記カーボンナノチューブとナノ炭素繊維の直径が０．２〜５００ｎｍであり、
前記フラーレン、カーボンブラック及びアセチレンブラックの粒子径が１〜２００ｎｍであり、
前記バインダーは、ポリイミド樹脂、アクリル樹脂、ポリフッ化ビニリデン、ポリビニルアルコール、カルボキシメチルセルロースナトリウム又はスチレンブタジエンゴムの１種又は少なくとも２種の組合せであり、
電池のタイプは、一般的なアルミニウムケース、鋼ケース、又はラミネートリチウムイオン電池であることを特徴とする請求項１８に記載のリチウムイオン電池。
【発明の詳細な説明】
【技術分野】
【０００１】  本発明はリチウムイオン電池用負極材料の分野に関し、具体的には、本発明は多元系複合負極材料及びその製造方法、並びにそれを含むリチウムイオン電池に関する。
【背景技術】
【０００２】  リチウムイオン電池は、動作電圧が高く、サイクル寿命が長く、記憶効果がなく、自己放電量が少なく、環境に優しい等の利点を有するため、携帯型電子デバイスや電気自動車に幅広く使用されている。従来、市販されるリチウムイオン電池として、主に黒鉛系負極材料が使用されているが、黒鉛系負極材料の理論比容量が３７２ｍＡｈ／ｇと低いため、将来のリチウムイオン電池に対する高エネルギー密度の要求を満足できない。国内外の研究によれば、リチウムと合金を形成できる金属元素、金属酸化物及び金属合金化合物、例えばＳｉ、Ｓｎ、Ｇｅ、Ｐｂ、ＳｉＯ、ＳｎＯ、ＳｂＳｎ、Ｍｇ２Ｓｉ等が、高比容量を有することが報告されている。しかしながら、これらの材料は使用中に電池の容量減衰が速いことにより、実用化が制限される。【０００３】  分析した結果、金属単体、合金及び金属酸化物の負極材料は、リチウムの挿入脱離によって体積が大幅に膨張したり収縮したりすることにより、材料が破壊又は粉砕されてしまい、材料の容量減衰を速める要因になる。従って、材料の体積膨張を抑制して、材料の構造安定性を向上させることは、合金と金属酸化物の負極材料のサイクル安定性の向上に対して重大な意義がある。従来、主にナノ化、合金化及び多元系複合（活性又は非活性材料との複合）によって材料の体積膨張を改善することが一般的である。【０００４】  例えば、ＣＮ１０３１９９２２３Ａにおいて、Ｃｕ−Ｃｒ−Ｓｉ三元系負極材料及びその製造方法が開示されており、該発明は、銅粉末、クロム粉末、シリコン粉末を混合して焼成して合金インゴットを製造し、次に粉砕して、寸法がミクロンスケール以下のＣｕ−Ｃｒ−Ｓｉ三元合金粉末を得るものであり、得た材料は高容量を有するとともに、サイクル特性に優れるが、該方法で製造された三元系材料において、シリコンとクロムで形成される連続相の寸法が依然として大きく、銅、クロム及びシリコンを均一に分散させない。ＣＮ１０３５６０２４９Ａでは、多元系複合負極材料及び製造方法が開示されており、シリコン粉末、カーボンナノチューブ、膨張黒鉛をポリビニルアルコール又はポリエチレングリコール水系に添加し、次に乾燥混合して焼成し、ナノシリコン粉末、カーボンナノチューブ、膨張黒鉛及び無定形カーボンからなる多元系複合材を得るものであり、該複合材は導電性に優れ、容量が高いが、該方法は、製造工程でナノシリコン粉末の十分な分散が実現されにくいため、該材料の初回充放電効率が低い。【０００５】  従って、高導電性、高容量、高初回充放電効率及び優れたサイクル安定性を有する多元系複合負極材料の研究・開発はリチウムイオン電池分野での技術的難問となっている。
【発明の概要】
【発明が解決しようとする課題】
【０００６】  従来技術の欠点に対して、本発明は導電性に優れ、容量が高く、初回クーロン効率が高く、サイクル特性に優れる多元系複合負極材料を提供することを第一目的とする。
【課題を解決するための手段】
【０００７】  上記目的を達成させるために、本発明は下記の技術案を採用する。【０００８】  多元系複合負極材料であって、前記負極材料はマルチシェル層コア−シェル構造であり、内核が黒鉛と黒鉛の表面に塗布されたナノ活物質で構成され、前記内核の外層は、順に、導電性炭素材料の第１シェル層、ナノ活物質の第２シェル層、導電性炭素材料被覆層の第３シェル層である多元系複合負極材料である。【０００９】  本発明の多元系複合負極材料は、ナノ活物質１〜４０ｗｔ％、黒鉛３０〜８０ｗｔ％、導電性炭素材料１０〜５０ｗｔ％を含有する。【００１０】  好ましくは、前記多元系複合負極材料のメジアン径が、５．０〜４５．０μｍ、好ましくは８．０〜３５．０μｍ、より好ましくは１０．０〜２５．０μｍである。【００１１】  好ましくは、前記多元系複合負極材料の比表面積が、１．０〜２０．０ｍ２／ｇ、好ましくは１．５〜８．０ｍ２／ｇである。【００１２】  好ましくは、前記多元系複合負極材料の粉末プレス密度が、１．０〜２．０ｇ／ｃｍ３、好ましくは１．１〜１．７ｇ／ｃｍ３である。【００１３】  好ましくは、前記黒鉛は天然鱗片状黒鉛、天然無定形黒鉛、天然結晶脈状黒鉛、人造黒鉛又は導電性黒鉛の１種又は少なくとも２種の組合せである。【００１４】  好ましくは、前記黒鉛の形状が、フレーク状、略球形又は球形の１種又は少なくとも２種の組合せである。【００１５】  好ましくは、前記黒鉛のメジアン径が、５．０〜３０．０μｍ、好ましくは８．０〜２５．０μｍ、より好ましくは１０．０〜２０．０μｍである。【００１６】  好ましくは、前記ナノ活物質は、リチウムに対して電気化学的活性を有する材料、好ましくは活性金属単体、活性半金属単体、金属酸化物、金属合金化合物のうちの１種又は少なくとも２種の組合せ、より好ましくはシリコン単体、スズ単体、アンチモン単体、ゲルマニウム単体、アルミニウム単体、マグネシウム単体、亜鉛単体、ガリウム単体、カドミウム単体、チタン酸化物、シリコン酸化物、錫酸化物、コバルト酸化物、鉄酸化物、銅酸化物、マンガン酸化物、ニッケル酸化物、錫アンチモン合金、インジウムアンチモン合金、銀アンチモン合金、アルミニウムアンチモン合金、銀錫合金及びシリコンマグネシウム化合物のうちの１種又は少なくとも２種の組合せである。【００１７】  好ましくは、前記ナノ活物質のメジアン径が３０．０〜３００．０ｎｍ、好ましくは２５．０〜２５０．０ｎｍ、より好ましくは２０．０〜２００．０ｎｍである。【００１８】  好ましくは、前記導電性炭素材料が、カーボンナノチューブ、グラフェン、導電性黒鉛、炭素繊維、ナノ黒鉛、導電性カーボンブラック又は有機物分解炭素のうちの１種又は少なくとも２種の組合せである。【００１９】  本発明は以下の工程を含む本発明の前記多元系複合負極材料の製造方法を提供することを第二目的とする。【００２０】  （１）黒鉛の表面にナノ活物質を塗布して、第１前駆体を得る。【００２１】  （２）前記第１前駆体に対して導電性炭素材料で表面複合改質を行って、第２前駆体を得る。【００２２】  （３）第２前駆体の表面にナノ活物質を塗布して、第３前駆体を得る。【００２３】  （４）前記第３前駆体に対して被覆改質を行って、多元��複合負極材料を得る。【００２４】  好ましくは、工程（４）の後に、工程（４）で得た複合材を粉砕して、篩分けして消磁し、メジアン径５．０〜４５．０μｍの多元系複合負極材料を得る工程（５）を行う。【００２５】  好ましくは、工程（１）と工程（３）の前記塗布は気相塗布法、液相塗布法又は固相塗布法のうちの１種又は少なくとも２種の組合せによって行われる。【００２６】  本発明の製造方法では、前記気相塗布法の工程は以下のとおりである。前記工程（１）の黒鉛又は工程（２）の第２前駆体を回転炉に投入して、保護性ガスを導入し、６００〜１５００℃に昇温させてナノ活物質蒸気を導入して、０．５〜１０．０ｈ保温後に室温に冷却させ、工程（１）の第１前駆体又は工程（３）の第３前駆体を得る。【００２７】  好ましくは、前記ナノ活物質蒸気はナノ活物質を昇華又は有機ガスを分解して得るものである。【００２８】  好ましくは、前記回転炉の速度が０．１〜５．０ｒｐｍである。【００２９】  好ましくは、前記昇温速度が１．０〜２０．０℃／ｍｉｎである。【００３０】  好ましくは、前記ナノ活物質の流量が０．１〜１．０Ｌ／ｍｉｎである。【００３１】  本発明の製造方法では、前記液相塗布法の工程は以下のとおりである。ナノ活物質、分散剤及び工程（１）の黒鉛又は工程（２）の第２前駆体を有機溶剤に分散させて、乾燥させ、工程（１）の第１前駆体又は工程（３）の第３前駆体を得る。【００３２】  好ましくは、前記分散剤は、トリポリリン酸ナトリウム、ヘキサメタリン酸ナトリウム、ピロリン酸ナトリウム、トリエチルヘキシルリン酸、ドデシル硫酸ナトリウム、メチルペンタノール、セルロース誘導体、ポリアクリルアミド、グアーガム、脂肪酸ポリエチレングリコールエステル、セチルトリメチルアンモニウムブロミド、ポリエチレングリコールパラオクチルフェニルエーテル、ポリアクリル酸、ポリビニルピロリドン、ポリオキシエチレンソルビタンモノオレエート、パラエチル安息香酸及びポリエーテルイミドのうちの１種又は少なくとも２種の組合せである。【００３３】  好ましくは、前記有機溶剤はアルコール、ケトン及びエーテルのうちの１種又は少なくとも２種の組合せである。【００３４】  本発明の製造方法では、前記固相塗布法の工程は以下のとおりである。ナノ活物質と前記工程（１）の黒鉛又は工程（２）の第２前駆体を融合機に投入して融合し、工程（１）の第１前駆体又は工程（３）の第３前駆体を得る。【００３５】  好ましくは、前記融合機は回転数が５００〜３０００ｒｐｍ、刃具の隙間幅が０．０１〜０．５ｃｍである。【００３６】  好ましくは、前記融合時間が０．５ｈ以上である。【００３７】  本発明の製造方法では、工程（２）の前記表面複合改質として、機械物理改質、気相化学改質又は液相化学改質が使用される。【００３８】  本発明の製造方法では、前記機械物理改質の工程は、導電性炭素材料と工程（１）の前記第１前駆体を融合機に投入して融合し、次に反応器に仕込み、保護性ガスを導入し、６００〜１２００℃に昇温させて、０．５〜１０．０ｈ保温後に室温に冷却させ、工程（２）の前記第２前駆体を得るものである。【００３９】  好ましくは、前記融合機の回転数が５００〜３０００ｒｐｍ���ある。【００４０】  好ましくは、前記融合機の刃具の隙間幅が０．０１〜０．５ｃｍである。【００４１】  好ましくは、前記融合時間が少なくとも０．５ｈである。【００４２】  本発明の製造方法では、前記気相化学改質の工程は、工程（１）の前記第１前駆体を回転炉に投入して、保護性ガスを導入し、６００〜１２００℃に昇温させて、有機炭素源ガスを導入して、０．５〜１０．０ｈ保温後に室温に冷却させ、工程（２）の前記第２前駆体を得るものである。【００４３】  好ましくは、前記有機炭素源ガスは、炭化水素類及び／又は１〜３個の環を持つ芳香族炭化水素系誘導体のうちの１種又は少なくとも２種の組合せであり、好ましくはメタン、エチレン、アセチレン、ベンゼン、トルエン、キシレン、スチレン及びフェノールのうちの１種又は少なくとも２種の組合せである。【００４４】  好ましくは、前記回転炉の回転数が０．１〜５．０ｒｐｍである。【００４５】  好ましくは、前記有機炭素源ガスの流量が０．１〜２．０Ｌ／ｍｉｎである。【００４６】  本発明の製造方法では、前記液相化学改質の工程は、工程（１）の前記第１前駆体と有機物を有機溶剤系に分散させて、乾燥させ、次に反応器に仕込み、保護性ガスを導入し、６００〜１２００℃に昇温させて、０．５〜１０．０ｈ保温後に室温に冷却させ、工程（２）の前記第２前駆体を得るものである。【００４７】  好ましくは、前記有機溶剤はエーテル、アルコール及びケトンのうちの１種又は少なくとも２種の組合せである。【００４８】  好ましくは、前記有機物は重合体、糖類、有機酸、ピッチ及び高分子材料のうちの１種又は少なくとも２種の組合せであり、好ましくはエポキシ樹脂、フェノール樹脂、フルフラール樹脂、尿素−ホルムアルデヒド樹脂、ポリビニルアルコール、ポリ塩化ビニル、ポリエチレングリコール、ポリエチレンオキシド、ポリフッ化ビニリデン、アクリル樹脂及びポリアクリロニトリルのうちの１種又は少なくとも２種の組合せである。【００４９】  本発明の製造方法では、前記機械物理改質用の反応器、気相化学改質用の回転炉、液相化学改質用の反応器の昇温速度が０．５〜２０．０℃／ｍｉｎである。【００５０】  好ましくは、前記反応器は真空炉、箱形炉、回転炉、ローラーハースキルン、プッシャーキルン又は管状炉である。【００５１】  本発明の製造方法では、工程（４）の前記被覆改質として気相被覆改質、液相被覆改質又は固相被覆改質が使用される。【００５２】  本発明の製造方法では、前記気相被覆改質の工程は、工程（３）の前記第３前駆体を回転炉に投入して、保護性ガスを導入し、６００〜１２００℃に昇温させて、有機炭素源ガスを導入して、０．５〜１０．０ｈ保温後に室温に冷却させ、工程（４）の前記多元系複合負極材料を得るものである。【００５３】  好ましくは、前記有機炭素源ガスは炭化水素類及び／又は１〜３個の環を持つ芳香族炭化水素系誘導体のうちの１種又は少なくとも２種の組合せであり、好ましくはメタン、エチレン、アセチレン、ベンゼン、トルエン、キシレン、スチレン及びフェノールのうちの１種又は少なくとも２種の組合せである。【００５４】  好ましくは、前記回転炉の回転数が０．１〜５．０ｒｐｍである。【００５５】  好ま��くは、前記有機炭素源ガスの導入流量が０．１〜２．０Ｌ／ｍｉｎである。【００５６】  本発明の製造方法では、前記液相被覆改質の工程は、前記工程（３）の第３前駆体と有機物を有機溶剤系に分散させて、乾燥させ、次に反応器に仕込み、保護性ガスを導入し、６００〜１２００℃に昇温させて、０．５〜１０．０ｈ保温後に室温に冷却させ、工程（４）の前記多元系複合負極材料を得るものである。【００５７】  好ましくは、前記有機溶剤はエーテル、アルコール及びケトンのうちの１種又は少なくとも２種の組合せである。【００５８】  本発明の製造方法では、前記固相被覆改質の工程は、前記工程（３）の第３前駆体と有機物をＶ型混合機に投入して混合し、次に反応器に仕込み、保護性ガスを導入し、６００〜１２００℃に昇温させて、０．５〜１０．０ｈ保温後に室温に冷却させ、工程（４）の多元系複合負極材料を得るものである。【００５９】  好ましくは、前記Ｖ型混合機の回転数が５００〜３０００ｒｐｍである。【００６０】  好ましくは、前記混合時間が０．５ｈ以上である。【００６１】  本発明の製造方法では、前記気相被覆改質用の回転炉、液相被覆改質用の反応器、固相被覆改質用の反応器の昇温速度が０．５〜２０．０℃／ｍｉｎである。【００６２】  好ましくは、前記反応器は真空炉、箱形炉、回転炉、ローラーハースキルン、プッシャーキルン又は管状炉である。【００６３】  好ましくは、前記有機物は重合体、糖類、有機酸、ピッチ及び高分子材料のうちの１種又は少なくとも２種の組合せであり、好ましくはエポキシ樹脂、フェノール樹脂、フルフラール樹脂、尿素−ホルムアルデヒド樹脂、ポリビニルアルコール、ポリ塩化ビニル、ポリエチレングリコール、ポリエチレンオキシド、ポリフッ化ビニリデン、アクリル樹脂及びポリアクリロニトリルのうちの１種又は少なくとも２種の組合せである。【００６４】  好ましくは、前記有機炭素源は、メジアン径が０．１〜２５．０μｍ、特に好ましくは０．５〜８．０μｍの粉末状である。【００６５】  本発明の製造方法では、前記保護性ガスは、窒素ガス、ヘリウムガス、ネオンガス、アルゴンガス、クリプトンガス及びキセノンガスのうちの１種又は少なくとも２種の組合せである。【００６６】  本発明は、本発明の前記多元系複合負極材料、導電剤及びバインダーを９１〜９４：１〜３：３〜６の質量百分率で溶剤に混合して、銅箔集電体に塗布し、真空雰囲気で乾燥させて得る負極極片を有するリチウムイオン電池を提供することを第三目的とする。【００６７】  好ましくは、前記リチウムイオン電池の正極極片に使用される正極活物質は、三元系材料、リチウムリッチ材料、コバルト酸リチウム、ニッケル酸リチウム、スピネルマンガン酸リチウム、層状マンガン酸リチウム又はリン酸鉄リチウムの１種又は少なくとも２種の組合せである。【００６８】  好ましくは、前記導電剤は黒鉛粉末及び／又はナノ導電液である。【００６９】  好ましくは、前記ナノ導電液は０．５〜２０ｗｔ％のナノ炭素材料と分散溶剤からなる。【００７０】  好ましくは、前記ナノ炭素材料はグラフェン、カーボンナノチューブ、ナノ炭素繊維、フラーレン、カーボンブラック及びアセチレンブラックのうちの１種又は少なくとも２���の組合せである。【００７１】  好ましくは、前記グラフェンの黒鉛層の数は１〜１００である。【００７２】  好ましくは、前記カーボンナノチューブとナノ炭素繊維の直径は０．２〜５００ｎｍである。【００７３】  好ましくは、前記フラーレン、カーボンブラック及びアセチレンブラックの粒子径が１〜２００ｎｍである。【００７４】  好ましくは、前記バインダーはポリイミド樹脂、アクリル樹脂、ポリフッ化ビニリデン、ポリビニルアルコール、カルボキシメチルセルロースナトリウム又はスチレンブタジエンゴムの１種又は少なくとも２種の組合せである。【００７５】  好ましくは、前記リチウムイオン電池のタイプは一般的なアルミニウムケース、鋼ケース、又はラミネートリチウムイオン電池である。
【発明の効果】
【００７６】  従来技術に比べて、本発明の多元系複合負極材料は、塗布処理技術、表面複合改質及び被覆改質技術を組み合わせた手段によって製造、マルチシェル層構造を有するコア−シェル多元系複合負極材料の製造ができた。本発明では、ナノ活物質を黒鉛の表面に塗布して内核を形成し、更に内核の表面に導電性炭素を複合して第１シェル層を形成し、次にナノ活物質を第１シェル層の表面に塗布して第２シェル層を形成し、最終的に第２シェル層に対して均質被覆を行って、高性能多元系複合負極材料を得る。ナノ活物質を緩衝基材としての黒鉛粒子の表面に均一に塗布して、更に緩衝層及び導電層としての導電性炭素層の表面に２次塗布することにより、ナノ活物質の高担持と高分散化を実現し、更に材料の比容量、サイクル特性（４００サイクル後の容量維持率が９０％以上である）と初回充放電効率（＞９０％）を大幅に向上させた。また、本発明の多元系複合負極材料は、プレス密度が高く、加工性に優れ、該負極材料の製造プロセスが簡単であり、原料のコストが低く、環境に優しい。
【図面の簡単な説明】
【００７７】
【図１】図１は本発明の実施例１の複合負極材料のＳＥＭ画像である。
【図２】図２は本発明の実施例１の複合負極材料のＸＲＤパターンである。
【図３】図３は本発明の実施例１の複合負極材料の初回充放電曲線である。
【図４】図４は本発明の実施例１の複合負極材料のサイクル特性曲線である。
【発明を実施するための形態】
【００７８】  本発明を理解しやすくするために、本発明は下記の実施例を挙げる。当業者にとっては、前記実施例は本発明を理解しやすくするためのものに過ぎず、本発明を具体的に制限するものではないことが自明である。
【００７９】  実施例１
【００８０】  粒子径５〜２０μｍの略球形天然黒鉛、粒子径３０〜２５０ｎｍのＳｉ及びポリオキシエチレンソルビタンモノオレエートを８０：５：０．５の質量比でプロパノールに分散させて、回転蒸発によって乾燥させ、第１前駆体を得た。第１前駆体とグラフェンを８５：５の質量比で融合機に投入し、回転数を３０００．０ｒｐｍ、刃具の隙間幅を０．０１ｃｍに調節して、０．５ｈ融合し、次に箱形炉に投入して、アルゴンガスを導入し、０．５℃／ｍｉｎの昇温速度で６００．０℃に昇温させて、１０．０ｈ保温し、室温に自然冷却させて、第２前駆体を得た。第２前駆体、粒子径３０〜２５０ｎｍのＳｉ及び脂肪酸ポリエチレングリコールエステルを９０：５：０．２の質量比でエタノールに分散させ、噴霧乾燥させて、第３前駆体を得た。第３前駆体と粒子径０．１〜６．０μｍのピッチ粉末を９５：２０の質量比でＶ型高効率混合機に投入し、回転数を３０００．０ｒｐｍに調節して、０．５ｈ混合し、次に箱形炉に投入して、アルゴンガスを導入し、１０．０℃／ｍｉｎの昇温速度で１０５０．０℃に昇温させ、１０．０ｈ保温して、室温に自然冷却させ、粉砕、篩分けして消磁して、粒子径５．０〜４５．０μｍの新規な高容量多元系複合負極材料を得た。
【００８１】  図１は本実施例の複合負極材料のＳＥＭ画像であり、図２は本実施例の複合負極材料のＸＲＤパターンであり、図３は本実施例の複合負極材料の初回充放電曲線であり、図４は本実施例の複合負極材料のサイクル特性曲線である。
【００８２】  図１から分かるように、製造された材料表面は緻密に被覆されており、図２から分かるように、材料は黒鉛及びシリコンの回折ピークを有し、図３及び図４から分かるように、材料は高い初回充放電効率と優れたサイクル特性を有する。
【００８３】  実施例２
【００８４】  粒子径１０．０〜３０．０μｍの球形人造黒鉛を回転炉に投入して、回転数を０．１ｒｐｍに調節して、アルゴンガスを導入し、１．０℃／ｍｉｎの昇温速度で８００℃に昇温させ、次にシランガスの流量を０．５Ｌ／ｍｉｎに制御しながらシランガスを導入して、５．０ｈ保温して、室温に自然冷却させ、第１前駆体を得た。第１前駆体とポリビニルアルコールを８０：２０の質量比でメタノールに分散させて、噴霧乾燥させ、次に管状炉に投入して、窒素ガスを導入し、０．５℃／ｍｉｎの昇温速度で９００．０℃に昇温させて、０．５ｈ保温し、室温に自然冷却させ、第２前駆体を得た。第２前駆体を回転炉に投入して、回転数を０．５ｒｐｍに調節して、窒素ガスを導入し、１０．０℃／ｍｉｎの昇温速度で８００℃に昇温させ、次にシランガスの流量を１．０Ｌ／ｍｉｎに制御しながらシランガスを導入して、０．５ｈ保温して、室温に自然冷却させ、第３前駆体を得た。第３前駆体とフェノール樹脂を８５：２５の質量比でエタノールに分散させて、噴霧乾燥させ、次に箱式炉に投入して、窒素ガスを導入し、１０．０℃／ｍｉｎの昇温速度で９００．０℃に昇温させて、１０．０ｈ保温し、室温に自然冷却させ、粉砕、篩分けして消磁して、粒子径５．０〜４５．０μｍの新規な高容量多元系複合負極材料を得た。
【００８５】  実施例３
【００８６】  粒子径５０〜３００ｎｍのＳｉＯ０．４と粒子径１０〜２５μｍの球形天然黒鉛を１０：３０の質量比で融合機に投入し、回転数を２０００．０ｒｐｍ、刃具の隙間幅を０．５ｃｍに調節して、０．５ｈ融合し、第１前駆体を得た。第１前駆体を回転炉に投入して、回転数を３．０ｒｐｍに調節して、窒素ガスを導入し、５．０℃／ｍｉｎの昇温速度で７００℃に昇温させて、１．０Ｌ／ｍｉｎの流量でアセチレンガスを導入し、２．０ｈ保温して、室温に自然冷却させ、第２前駆体を得た。粒子径５０〜３００ｎｍのＳｉＯ０．４と第２前駆体を１０：８０の質量比で融合機に投入し、回転数を３０００．０ｒｐｍ、刃具の隙間幅を０．５ｃｍに調節して、１．０ｈ融合し、第３前駆体を得た。第３前駆体と粒子径５〜１０．０μｍのピッチ粉末を８０：３０の質量比でＶ型高効率混合機に投入し、回転数を１０００．０ｒｐｍに調節して、１．０ｈ混合し、次に箱形炉に投入して、ヘリウムガスを導入して、５．０℃／ｍｉｎの昇温速度で１２００．０℃に昇温させ、０．５ｈ保温して、室温に自然冷却させ、粉砕、篩分けして消磁して、粒子径５〜４５μｍの新規な高容量多元系複合負極材料を得た。
【００８７】  実施例４
【００８８】  粒子径５０〜２００ｎｍのＳｎＯと粒子径２０．０〜３０．０μｍのフレーク状天然黒鉛を２０：４０の質量比で融合機に投入し、回転数を２０００．０ｒｐｍ、刃具の隙間幅を０．５ｃｍに調節して、２．０ｈ融合し、第１前駆体を得た。第１前駆体とカーボンナノチューブを８０：１０の質量比で融合機に投入し、回転数を２０００．０ｒｐｍ、刃具の隙間幅を０．０３ｃｍに調節して、１．０ｈ融合し、次に箱形炉に投入して、窒素ガスを導入し、１０．０℃／ｍｉｎの昇温速度で７００．０℃に昇温させて、２．０ｈ保温し、室温に自然冷却させ、第２前駆体を得た。第２前駆体、粒子径５０〜２００ｎｍのＳｎＯ及びポリアクリルアミドを２０：６０：０．１の質量比でエタノールに分散させて、噴霧乾燥させ、第３前駆体を得た。第３前駆体と粒子径２．０〜１０．０μｍのポリ塩化ビニル粉末を８０：２０の質量比でＶ型高効率混合機に投入し、回転数を１０００．０ｒｐｍに調節して、１ｈ混合し、次にローラーハースキルン炉に投入して、窒素ガスを導入し、３．０℃／ｍｉｎの昇温速度で８００．０℃に昇温させて、４．０ｈ保温し、室温に自然冷却させ、粉砕、篩分けして消磁して、粒子径１８〜４５μｍの新規な高容量多元系複合負極材料を得た。
【００８９】  実施例５
【００９０】  粒子径１００〜３００ｎｍの錫アンチモン合金と粒子径１０．０〜２０．０μｍの球形天然黒鉛を５：６０の質量比で融合機に投入し、回転数を３０００．０ｒｐｍ、刃具の隙間幅を０．０５ｃｍに調節して、０．５ｈ融合し、第１前駆体を得た。第１前駆体とエポキシ樹脂を６５：１５の質量比でエタノールに分散させて噴霧乾燥させ、次に管状炉に投入して、窒素ガスを導入し、０．５℃／ｍｉｎの昇温速度で８００．０℃に昇温させて、０．５ｈ保温し、室温に自然冷却させ、第２前駆体を得た。第２前駆体、粒子径１００〜３００ｎｍの錫アンチモン合金及びポリエーテルイミドを８０：１０：０．２の質量比でエタノールに分散させて噴霧乾燥させ、第３前駆体を得た。第３前駆体と粒子径５〜１０μｍのエポキシ樹脂粉末を８０：２０の質量比でＶ型高効率混合機に投入し、回転数を８００．０ｒｐｍに調節して、１ｈ混合し、次に箱形炉に投入して、ヘリウムガスを導入して、５．０℃／ｍｉｎの昇温速度で１２００．０℃に昇温させ、８．０ｈ保温して、室温に自然冷却させ、粉砕、篩分けして消磁して、粒子径５．０〜４５．０μｍの新規な高容量多元系複合負極材料を得た。
【００９１】  実施例６
【００９２】  粒子径８０〜１５０ｎｍの錫アンチモン合金と粒子径５．０〜１５．０μｍの球形天然黒鉛を５０：６の質量比で融合機に投入し、回転数を５００．０ｒｐｍ、刃具の隙間幅を０．２ｃｍに調節して、４．５ｈ融合し、第１前駆体を得た。第１前駆体とエポキシ樹脂を５０：３０の質量比でエタノールに分散させて、噴霧乾燥させ、次に管状炉に投入して、窒素ガスを導入し、２０℃／ｍｉｎの昇温速度で１２００．０℃に昇温させて、５ｈ保温し、室温に自然冷却させ、第２前駆体を得た。第２前駆体、粒子径１００〜３００ｎｍの錫アンチモン合金及びポリエーテルイミドを４０：２０：１の質量比でエタノールに分散させて、噴霧乾燥させ、第３前駆体を得た。第３前駆体と粒子径５〜１０μｍのエポキシ樹脂粉末を５０：３０の質量比でＶ型高効率混合機に投入し、回転数を１５００．０ｒｐｍに調節して３ｈ混合し、次に箱形炉に投入して、ヘリウムガスを導入し、２０℃／ｍｉｎの昇温速度で６００．０℃に昇温させて、２．０ｈ保温し、室温に自然冷却させ、粉砕、篩分けして消磁して、粒子径５．０〜４５．０μｍの新規な高容量多元系複合負極材料を得た。
【００９３】  比較例１
【００９４】  第３前駆体を製造せず、第３前駆体の製造に用いるシリコン粉末を第１前駆体に添加する以外、実施例１とほぼ同様な方法によって多元系複合負極材料を製造し、実施例１と同様な方法によって電池を作製する。
【００９５】  以下の方法によって実施例１〜５と比較例１の負極材料を測定する。
【００９６】  本発明の前記粉末プレス密度について、ＣＡＲＶＥＲ粉末プレス機を使用して測定する。ここで、粉末プレス密度＝測定サンプルの質量／測定サンプルの体積、極片プレス密度＝（負極極片の質量−銅箔質量）／（極片の面積×極片のプレス後の厚さ）である。
【００９７】  米国のマイクロメリティック社製のＴｒｉｓｔａｒ３０００全自動比表面積・細孔分布測定装置を使用して材料の比表面積を測定する。
【００９８】  マルバーンレーザー粒度分析器ＭＳ  ２０００を使用して材料の粒子径の範囲及び原料粒子の平均粒子径を測定する。
【００９９】  Ｘ線回折装置Ｘ′ＰｅｒｔＰｒｏ、ＰＡＮａｌｙｔｉｃａｌを使用して材料の構造を測定する。
【０１００】  日立社製のＳ４８００走査電子顕微鏡を使用してサンプルの表面形態、粒子サイズ等を観察する。
【０１０１】  以下の方法によって電気化学的サイクル特性を測定する。負極材料、導電剤及びバインダーを９４：１：５の質量百分率で溶剤に溶解させて混合し、固形分を５０％に制御して、銅箔集電体に塗布し、真空乾燥させて、負極極片を得た。次に伝統的な成熟したプロセスで製造された三元系正極極片、１ｍｏｌ／ＬのＬｉＰＦ６／ＥＣ＋ＤＭＣ＋ＥＭＣ（ｖ／ｖ＝１：１：１）電解液、Ｃｅｌｇａｒｄ２４００セパレータ、ケースを一般的な生産プロセスによって組み立てて１８６５０円筒型単電池を得た。円筒型電池の充放電測定として、武漢金諾電子有限公司製のＬＡＮＤ電池測定システムにおいて、室温条件下で、０．２Ｃの定電流で充放電を行い、充放電電圧を２．７５〜４．２Ｖに制限する。
【０１０２】  実施例１〜５及び比較例１で製造された負極材料の電気化学測定結果は表１に示される。
【０１０３】
【表１】
0006563477.tif 000002
【０１０４】  上表中のデータから分かるように、実施例１の前記方法で製造された負極材料は、初回可逆容量、初回クーロン効率、サイクル容量維持率等の電気化学的特性が比較例１の前記方法で製造された負極材料よりも優れる。
【０１０５】  出願人は下記のように声明する。本発明では、上記実施例を利用して本発明の詳細なプロセス用装置及びプロセスを説明したが、本発明が上記の詳細なプロセス用装置及びプロセスに限定されず、即ち、本発明は、上記の詳細なプロセス用装置及びプロセスを利用しなければ実施できないものではない。当業者にとっては、本発明に対する全ての改良、本発明の製品の各原料に対する同等置換及び補助成分の添加、具体的な形態の選択等は、いずれも本発明の保護範囲及び開示範囲に属されることが自明である。
【図１】
0006563477.tif 000003
【図２】
0006563477.tif 000004
【図３】
0006563477.tif 000005
【図４】
0006563477.tif 000006